Грунтовочный состав для древесины смолистых пород
PRIMING COMPOSITION FOR RESINOUS WOOD

Изобретение относится к деревообрабатывающей промышленности и может быть использовано в качестве грунтовочного состава для лакокрасочного покрытия поверхности древесины смолистых (хвойных) пород.
1. Известен прозрачный двухкомпонентный полеуретановый грунтовочный состав 91675-411.39 фирмы «Akzo Nobel». Предназначен для отделки древесины, содержащей танниновые масла (розовое дерево, тик), а также для уменьшения впитывающей способности МДФ и исключения возможного образования пузырьков воздуха на открытых порах. Наносится методами распыления или наливом. [1, 5]
2. Известен эпоксидный грунтовочный состав желтоватого цвета Oksalakka (Оксалакка) фирмы «Tikkurila» специального применения предназначен для отделки древесины смолистых (хвойных) пород, замедляет переход смолы из сучков сквозь окрашенную поверхность. Наносится кистью. [2, 5]
3. Известен прозрачный однокомпонентный грунтовочный состав G 3016 фирмы «Herberts». Предназначен для отделки древесины смолистых (хвойных) пород с большим содержанием смолы. Наносится методом распыления. [3, 5]
4. Известен прозрачный двухкомпонентный полеуретановый грунтовочный состав FI M194 фирмы «Renner». Предназначен для отделки древесины смолистых (хвойных) пород, закрывает смоляные кармашки. Наносится методом распыления. [4, 5]
5. Известен огнезащитный состав для древесины и металла, содержащий, мас. %: гидроксид магния 20-70; мочевина 5-10; жидкое стекло остальное. [6] (см. патент на изобретение РФ №2381197, МПК С04В 28/26).
2
6. Известна силикатная краска для нанесения защитных и декоративных покрытий, предназначенных для окрашивания, например, кирпичных, бетонных и оштукатуренных наружных и внутренних поверхностей, защиты металла от окисления, древесины от гниения и возгорания. Краска включает следующее соотношение компонентов, мас. %: 35,0-65,0 модифицированного жидкого стекла, 15,0-45,0 кварцсодержащего компонента, 3,0-23,0 талька, 3,0-30,0 оксида переходного s элемента, 0,1-2,0 триполифосфата натрия в качестве дефлокулянта, 0,01-5,0 органического модификатора-сополимера, 0,001-2,5 эфира целлюлозы в качестве тиксотропной добавки. [7] (см. патент на изобретение РФ №2272820, МПК C09D 1/02.
Технической задачей изобретения является создание грунтовочного состава, который защитит лакокрасочное покрытие от выхода на поверхность смолы, при формировании защитно-декоративных покрытий на изделиях из древесины смолистых (хвойных) пород.
2
2
n
2
6
Для приготовления грунтовочного состава используют водный щелочной раствор силикатов натрия NaO(SiO) (стекло натриевое жидкое) с силикатным модулем 2,0-3,0 и плотностью 1,36-1,50 в качестве основы и 6…7% водный раствор гексафторосиликата натрия NaSiF в качестве отвердителя.
-1
Грунтовочный состав готовят загрузкой рецептурного количества компонентов в смеситель с частотой вращения мешалки 250 мин и последующим перемешиванием до полного совмещения компонентов и получения однородной смеси в течение 15 мин.
2
Полученный грунтовочный состав можно наносить на отделываемую поверхность различными способами (распылением, валиком, кистью) в один слой с приблизительным расходом 100-200 г/м. Грунтовочный состав образует на поверхности полупрозрачное покрытие.
В таблице приведены основные технические характеристики и физико-механические показатели грунтовочных составов и защитно-декоративных покрытий с разным содержанием отвердителя.
Внешний вид определяли визуально при естественном и искусственном дневном рассеянном свете на стеклянных образцах. Показатель преломления определялся с помощью прибора РПЛ-3. Рабочая вязкость определялась по ГОСТ 8420-74 с помощью вискозиметра ВЗ-4. Содержание сухого остатка определялось по ГОСТ 17537-72 на пластинах из стекла с помощью сушильного шкафа. Время высыхания определялось по ГОСТ 19007-73 на пластинах из стекла. Твердость покрытия определялось по ГОСТ 5233-89 с помощью маятникового прибора М-3. Определение адгезии проводилось по методике ГОСТ 31149, ISO 2409, ASTM D3359 на деревянных образцах с повышенным содержанием смолы. Полученные показатели свойств ЛКП соответствуют требованиям ГОСТ 33095-2014 [8].
На Фиг. 1, 2, 3 приведены образцы древесины сосны на которых с одной стороны поверхности образца нанесен грунт в заявляемом интервале и различные виды лака.
Из данных, представленных в таблице, видно, что предлагаемый грунтовочный состав по своим показателям соответствует предъявляемым к таким материалам требованиям.
К заявке приложен акт лабораторных испытаний заявляемого грунтовочного состава.
Источники информации.
1. http://stainwood.ru/dlya-dereva/akzonobel-pu/
2. https://www.tikkurila.ru/dlya_vashego_doma/produkty/oksalakka
3. https://laki-kraski.com.ua/index.php?do=cat&category=1komponentnye_nitro_herberts
4. https://renner.ru/test-coatings/
5. Ветошкин Ю.И., Чернышев О.Н., Ильичева А.Н. Отделка древесины хвойных пород с повышенным содержанием смолы // Лесной журнал, 2005. - №3. - С. 107-112
6. патент РФ №2381197
7. патент РФ №2272820
8. Карякина М.И. Испытание лакокрасочных материалов и покрытий. - М.: Химия, 1988. - 252 с.